(57)【要約】  【課題】  低温でも高いイオン伝導性を示す微粒子、およびその製造方法を提供する。  【解決手段】  （ｉ）有機分子を含む水溶液中で、金属イオンとヨウ化物イオンとを反応させることによって、ヨウ化金属の微粒子を複数形成する工程と、（ii）ヨウ化金属の微粒子の少なくとも一部が超イオン伝導相になるようにヨウ化金属の微粒子を加熱する工程とを含む。金属イオンは、銀イオンまたは銅イオンである、ヨウ化銀微粒子またはヨウ化銅微粒子が製造される。【選択図】  図１
2007073431.tif 000002
【特許請求の範囲】
【請求項１】
イオン伝導性微粒子の製造方法であって、
（ｉ）有機分子を含む水溶液中で、金属イオンとヨウ化物イオンとを反応させることによって、ヨウ化金属の微粒子を複数形成する工程と、
（ii）前記微粒子の少なくとも一部が超イオン伝導相になるように前記微粒子を加熱する工程とを含み、
前記金属イオンが銀イオンまたは銅イオンであるイオン伝導性微粒子の製造方法。
【請求項２】
複数の前記微粒子は、粒径が２０ｎｍ以下である微粒子を含む請求項１に記載の製造方法。
【請求項３】
前記金属イオンが銀イオンであり、前記ヨウ化金属がヨウ化銀であり、
前記（ii）の工程において前記微粒子を１５０℃以上の温度に加熱する工程を含む請求項１または２に記載の製造方法。
【請求項４】
前記有機分子が、ポリビニルピロリドンである請求項１〜３のいずれか１項に記載の製造方法。
【請求項５】
請求項１〜４のいずれか１項に記載の製造方法で製造されたイオン伝導性微粒子。
【請求項６】
７５℃で測定したときのイオン伝導度が１×１０-3Ｓｃｍ-1以上であるヨウ化銀微粒子。
【請求項７】
粒径が２０ｎｍ以下である請求項６に記載のヨウ化銀微粒子。
【請求項８】
請求項５〜７のいずれか１項に記載される微粒子を含む電気化学デバイス。
【発明の詳細な説明】
【技術分野】
【０００１】
本発明は、イオン伝導性微粒子およびその製造方法、ならびにそれを用いた電気化学デバイスに関する。
【背景技術】
【０００２】
ヨウ化銀は、高温で超イオン伝導と呼ばれる特異的に高い伝導性を示すことが知られている。たとえば、ヨウ化銀の場合、室温ではβ相とγ相の混合状態であるが、約１５０℃で、超イオン伝導性を示すα相に相転移する。イオン伝導性が高い材料は、全固体型電池やプログラマブル回路（ＦＰＧＡ）など、様々な分野への応用が期待され、注目を集めている。
【０００３】
ヨウ化銀の微粒子の製造方法として、保護ポリマー中で銀イオンとヨウ化物イオンとを反応させる方法が提案されている（非特許文献１）。しかし、この文献では、イオン伝導体としてのヨウ化銀微粒子の性能は全く調べられていない。
【非特許文献１】ヘングレンら（A. Henglein et al.）の論文（「Photochemistry of Colloidal Semiconductors 30. Reactions and Fluorescence of AgI and AgI-Ag2S Colloids」、Ber. Bunsenges. Phys. Chem. 93 p593-599、１９８９年）
【発明の開示】
【発明が解決しようとする課題】
【０００４】
超イオン伝導体は、その特異な性質から、様々な分野での応用が期待されるものの、例えば、通常のヨウ化銀は１５０℃よりも低い温度では高いイオン伝導性を示さない。そのため、ヨウ化銀結晶のイオン伝導性を利用できる分野は限られてしまっていた。
【０００５】
本発明は、このような状況において、低温でも高いイオン伝導性を示す微粒子、およびその製造方法を提供することを目的とする。
【課題を解決するための手段】
【０００６】
上記目的を達成するために鋭意検討した結果、本発明者らは、ヨウ化銀の粒径が数十ナノメートル以下の場合、一度α相へ相転移したナノ粒子が、低温まで安定に存在し、高いイオン伝導度を示すことを見出した。本発明は、この新しい知見に基づいてなされたものである。
【０００７】
すなわち、イオン伝導性微粒子を製造するための本発明の方法は、（ｉ）有機分子を含む水溶液中で、金属イオンとヨウ化物イオンとを反応させることによって、ヨウ化金属の微粒子を複数形成する工程と、（ii）前記微粒子の少なくとも一部が超イオン伝導相になるように前記微粒子を加熱する工程とを含み、前記金属イオンが銀イオンまたは銅イオンである。
【０００８】
超イオン伝導相とは、超イオン伝導性を示す相を意味し、具体的には、イオン伝導度が１×１０-3Ｓｃｍ-1以上となる相を意味する。
【０００９】
また、本発明のイオン伝導性微粒子は、本発明の製造方法で製造された微粒子である。
【００１０】
また、本発明のヨウ化銀微粒子は、７５℃で測定したときのイオン伝導度が１×１０-3Ｓｃｍ-1以上を示すヨウ化銀微粒子である。
【００１１】
また、本発明の電気化学デバイスは、上記本発明の微粒子を含む。
【発明の効果】
【００１２】
本発明によれば、イオン伝導度が高いヨウ化銀微粒子またはヨウ化銅微粒子が得られる。本発明によれば、７５℃という低い温度において超イオン伝導体（イオン伝導度が１０-3Ｓｃｍ-1以上のイオン伝導体。「超イオン導電体」ともいう。）として機能するヨウ化銀微粒子を得ることが可能である。
【発明を実施するための最良の形態】
【００１３】
以下、本発明の実施の形態について例を挙げて説明するが、本発明は以下の実施形態に限定されない。
【００１４】
＜イオン伝導性微粒子の製造方法＞
イオン伝導性微粒子を製造するための本発明の方法は、有機分子を含む水溶液中で、金属イオンとヨウ化物イオン（Ｉ-）とを反応させることによって、ヨウ化金属の微粒子を複数形成する工程（工程（ｉ））を含む。金属イオンは、銀イオンまたは銅イオンである。金属イオンが銀イオンである場合には、ヨウ化銀（ＡｇＩ）の微粒子が形成される。金属イオンが銅イオンである場合には、ヨウ化銅（ＣｕＩ）の微粒子が形成される。
【００１５】
銀イオンは、銀の塩を水に溶解させることによって得られる。銀の塩に特に限定はなく、たとえば、硝酸銀、過塩素酸銀、硫酸銀、スルホン酸銀、炭酸銀、炭酸水素銀、硫酸水素銀、テトラフルオロホウ酸銀、ヘキサフルオロリン酸銀を用いることができる。ヨウ化物イオンは、ヨウ素化合物を水に溶解させることによって得られる。ヨウ素化合物に特に限定はなく、たとえば、ヨウ化水素酸、ヨウ化ナトリウム、ヨウ化カリウム、ヨウ化リチウム、ヨウ化水素カリウムなどのヨウ化水素酸若しくはその塩；酢酸ヨーダイド、テトラブチルアンモニウムヨーダイドなどの有機ヨウ素化剤；トリヨーダイド(I3-)；ヨウ素(I2)を用いることができる。
【００１６】
工程（ｉ）は、有機分子が存在する水溶液中において、金属イオン（銀イオンまたは銅イオン）とヨウ化物イオンとを反応させることによって行われる。これらのイオンは、イオンの状態、すなわち水に溶解している状態で反応系に供給されてもよい。また、これらのイオンは、有機分子が存在する水溶液に金属塩または化合物を溶解することによって反応系に供給されてもよい。
【００１７】
工程（ｉ）で用いられる有機分子（たとえば高分子）は、ヨウ化金属の微粒子の凝集を防止する保護剤として機能する。この有機分子は、疎水性基と親水性基とを備える両親媒性の有機分子であることが好ましく、高分子であることが好ましい。工程（ｉ）で用いられる有機分子として、たとえば、ポリビニルピロリドン（ポリ（Ｎ−ビニル−２−ピロリドン）。以下、「ＰＶＰ」という場合がある。）や、ポリビニルアルコール、ポリエチレンオキシド、ポリプロピレンオキシド、オクタンチオール、デカンチオール、オクタデカンチオールなどを用いることができる。ＰＶＰは、粒径が小さく粒径のばらつきが小さいヨウ化銀微粒子を形成できるという点で好ましい。
【００１８】
反応溶液に含まれる有機分子がＰＶＰである場合、その濃度は、たとえば、２×１０-3重量％〜１重量％の範囲（一例では５×１０-3重量％〜０．１重量％の範囲）であってもよい。有機分子がＰＶＰであり、微粒子がヨウ化銀微粒子である場合、生成するヨウ化銀微粒子中のＡｇＩが、ＰＶＰの構造単位（Ｎ−ビニル−２−ピロリドン単位）１モルに対して、１０ミリモル〜１０モル程度（一例では０．１モル〜３モルの範囲）となるように反応条件を設定してもよい。また、有機分子がＰＶＰであり、微粒子がヨウ化銅微粒子である場合、生成するヨウ化銅微粒子中のＣｕＩが、ＰＶＰの構造単位（Ｎ−ビニル−２−ピロリドン単位）１モルに対して、１０ミリモル〜１０モル程度（一例では０．１モル〜１０モルの範囲）となるように反応条件を設定してもよい。
【００１９】
工程（ｉ）で形成される複数の微粒子は、粒径が２０ｎｍ以下である微粒子を含んでもよい。工程（ｉ）で形成される微粒子の平均粒径は、たとえば２０ｎｍ以下であってもよく、たとえば１５ｎｍ以下（一例では１１．３ｎｍ以下）である。微粒子のサイズを小さく（たとえば粒径が２０ｎｍ以下）することによって、超イオン伝導相から超イオン伝導相ではない相へ転移する温度を低くできる。ここで、１つの粒子の「粒径」とは、微粒子の透過型電子顕微鏡写真を加速電圧２００ｋＶで撮影し、写真から測定されたその粒子の最大径を意味する。また、「平均粒径」とは、微粒子の透過型電子顕微鏡写真を加速電圧２００ｋＶで撮影し、撮影された微粒子を任意に２００個以上選択し、写真から測定された個々の最大径を平均した値である。微粒子の粒径は、たとえば、保護する有機物の種類、反応温度、反応時間、溶液中の銀イオン、ヨウ化物イオンの濃度、混合速度、混合の順序、水溶液中の無機塩の添加量を変化させることによって制御できる。
【００２０】
工程（ｉ）が行われる雰囲気および温度に特に限定はなく、たとえば、大気中、室温で行うことができる。
【００２１】
工程（ｉ）ののち、反応生成物を濾別して乾燥することによって、有機分子とヨウ化金属微粒子（ヨウ化銀微粒子またはヨウ化銅微粒子）とを主成分とする有機・無機混合物が得られる。
【００２２】
次に、ヨウ化金属の微粒子の少なくとも一部が超イオン伝導相（例えばＡｇＩではα相）になるようにヨウ化金属の微粒子を加熱する（工程（ii））。金属イオンが銀イオンであり、ヨウ化金属の微粒子がヨウ化銀の微粒子である場合、工程（ii）において、微粒子を１５０℃以上（たとえば１６０℃以上、１７０℃以上、または１８０℃以上であり、たとえば２３０℃以下である）の温度に加熱すればよい。この工程によって、ヨウ化銀の微粒子は、超イオン伝導相が主体のヨウ化銀（α−ＡｇＩ）に変化する。このα−ＡｇＩは、１×１０-3Ｓｃｍ-1以上のイオン伝導度を示す超イオン伝導体として機能する。
【００２３】
また、金属イオンが銅イオンであり、ヨウ化金属の微粒子がヨウ化銅の微粒子である場合、微粒子を５００℃以上の温度に加熱する工程を行うことによって、α相またはβ相（たとえばα相）が主体のヨウ化銅が得られる。α相またはβ相が主体のヨウ化銅は、超イオン伝導体として機能する。
【００２４】
バルクのヨウ化銀の場合、α相からβ／γ相へ相転移する温度は約１５０℃程度である。一方、ヨウ化銀の粒径が２０ｎｍ以下である場合、α相からβ／γ相へ相転移する温度を、１３０℃未満（たとえば１００℃未満や、８０℃未満や、５５℃未満や、５０℃未満や、４０℃未満）にまで下げることができる。そのため、ヨウ化銀の超微粒子では、８５℃〜１４０℃の温度、または所定の温度範囲（たとえば、４０℃以上、５０℃以上、５５℃以上、６０℃以上または７５℃以上で、１４０℃以下、１００℃以下または８０℃以下の温度）においても、超イオン伝導体として使用することが可能である。なお、ヨウ化銀微粒子の粒径が１００ｎｍ以下であれば、α相からβ／γ相へ相転移する温度を得ることができると考えられる。同様に、ヨウ化銅微粒子の粒径が２０ｎｍ以下であれば、α相もしくはβ相からγ相へ相転移する温度を得ることができると考えられる。
【００２５】
加熱の際の雰囲気に特に限定はなく、たとえば窒素気流下や、真空下でおこなってもよい。
【００２６】
上記本発明の方法で製造されたヨウ化金属の微粒子は、イオン伝導性の微粒子として用いることができる。ヨウ化金属がヨウ化銀の微粒子である場合、７５℃におけるイオン伝導度が１×１０-3Ｓｃｍ-1以上である微粒子（またはヨウ化銀微粒子とＰＶＰなどの有機分子との複合体）を得ることが可能である。
【００２７】
＜ヨウ化銀微粒子＞
本発明のヨウ化銀微粒子は、７５℃で測定したときのイオン伝導度が１×１０-3Ｓｃｍ-1以上である。この微粒子の粒径は、たとえば２０ｎｍ以下である。
【００２８】
また、別の観点では、本発明は、ヨウ化銀の微粒子を、超イオン伝導体（イオン伝導度が１０-3Ｓｃｍ-1以上であるイオン伝導体）として使用する方法に関する。この使用方法では、まず、ヨウ化銀の微粒子を、その少なくとも一部がα相に転移する温度にまで加熱して超イオン伝導体とする。すなわち、上述した工程（ii）を行う。ヨウ化銀の微粒子には、粒径がたとえば２０ｎｍ以下の微粒子が含まれ、その平均粒径はたとえば１１．３ｎｍ以下である。次に、この微粒子を、α相が残存した状態で超イオン伝導体として使用する。ヨウ化銀微粒子のα相を残存させるためには、α相がβ／γ相に転移することを抑制する必要がある。したがって、工程（ii）を経たヨウ化銀微粒子を、α相が残存する温度（たとえば４０℃以上の温度や、５０℃以上の温度や、５５℃以上の温度や、６０℃以上の温度や、７５℃以上の温度や、８５℃以上の温度）に保ったまま超イオン伝導体として使用すればよい。
【００２９】
同様に、本発明は、ヨウ化銅の微粒子を作製し、微粒子の少なくとも一部が超イオン伝導相になるように微粒子を加熱したのち超イオン伝導相が残存した状態で微粒子を使用する方法に関する。
【００３０】
＜電気化学デバイス＞
本発明の電気化学デバイスは、本発明の微粒子（ヨウ化銀微粒子またはヨウ化銅微粒子）を含む。この電気化学デバイスでは、本発明の微粒子の少なくとも一部が超イオン伝導相の状態（ヨウ化銀の場合にはα相の状態）で使用される。
【００３１】
本発明の電気化学デバイスとしては、たとえば、全固体型電池、プログラマブル回路（ＦＰＧＡ）が挙げられる。
【００３２】
ヨウ化銀を固体電解質とする全固体型電池の構成としては、たとえば、銀電極／ヨウ化銀（固体電解質）／硫化銀電極という構成や、銀電極／ヨウ化銀（固体電解質）／炭素系電極といった構成や、銀電極／ヨウ化銀（固体電解質）／（ＣＨ3）4ＮＩ5電極といった構成が挙げられる。
【実施例】
【００３３】
以下、本発明の実施例について説明するが、本発明は以下の実施例に限定されない。なお、以下の実施例では、ＰＶＰとして、和光純薬工業株式会社のポリビニルポロリドンＫ３０を用いた。
【００３４】
＜実施例１＞
以下に、ヨウ化銀微粒子を作製して評価した一例について説明する。
【００３５】
まず、５０ミリリットルのメスフラスコ中で、１７０ｍｇのＡｇＮＯ3と、２２２ｍｇのＰＶＰとを純水に溶解させ、ＡｇＮＯ3−ＰＶＰ水溶液（１）を調製した。次に、３リットルのナスフラスコに２．４リットルの純水を加え、これにＡｇＮＯ3−ＰＶＰ水溶液（１）を加えて３０分間攪拌し、ＡｇＮＯ3−ＰＶＰ水溶液（２）を調製した。
【００３６】
また、５０ミリリットルのメスフラスコ中で、１６５ｍｇのＮａＩを純水に溶解させ、５０ミリリットルのＮａＩ水溶液を調製した。
【００３７】
次に、作製したＮａＩ水溶液を、上述のＡｇＮＯ3−ＰＶＰ水溶液（２）に速やかに加え、２時間攪拌して反応させた。以上の工程は、大気中、室温で行った。
【００３８】
次に、反応後の水溶液を、４０℃、２０ｈＰａで１０ミリリットル程度に減圧濃縮した。
【００３９】
以上の操作を３回行い、３０ミリリットルのＡｇＩ−ＰＶＰ混合液を得た。得られた混合液を、孔径５０ｎｍのメンブレンフィルタで濾過し、メンブレンフィルタ上の混合物を純水で洗浄した。次に、メンブレンフィルタ上の混合物を少量の水に分散させたのち、エバポレータで減圧乾燥して乾燥物（１）を得た。この乾燥物（１）を、少量のエタノールに分散させたのち減圧乾燥し、ヨウ化銀微粒子とＰＶＰとを含む乾燥物（２）７３９ｍｇを得た。このようにして、ヨウ化銀微粒子とＰＶＰとの複合体を得た。ヨウ化銀の収率は、元素分析から８７％と算出された。また、ＰＶＰの構造単位０．４３モルあたりのヨウ化銀の量は１モルであった。
【００４０】
得られた乾燥物（２）をエタノールに溶かしカーボングリッド上に分散させ、電子顕微鏡で観察した。電子顕微鏡写真を図１に示す。また、電子顕微鏡写真を用いて評価した粒径の分布を図２に示す。図２の縦軸は、観察した粒子の数に占める、所定の粒径の粒子の数の割合を百分率で示す。
【００４１】
図２に示すように、粒径は、ほとんど（９０％以上）が２０ｎｍ以下であり、平均粒径は１１．３ｎｍであった。
【００４２】
次に、約１５ｍｇの乾燥物（２）を成形してペレット（直径２．５ｍｍ、厚さ０．７７ｍｍ）を作製した。ペレットの両面に、直径５０μｍの金線を銀ペーストで接続し、４０Ｈｚ〜５ＭＨｚの範囲で交流インピーダンス測定を行った。イオン伝導度はＣｏｌｅ−Ｃｏｌｅプロットから算出し、温度とイオン伝導度との関係を求めた。測定時の電流は２００μＡとした。なお、交流インピーダンス法を用いてイオン伝導度を測定することによって、ＰＶＰによるイオン伝導の影響は排除されていると考えられる。
【００４３】
イオン伝導度の温度変化を図３に示す。図３に示すように、加熱に伴って、ペレットのイオン伝導度は増大し、約１５０℃で１０-3Ｓｃｍ-1以上となる。一方、冷却によって徐々にイオン伝導度が低下するが、約７５℃まではイオン伝導度が１０-3Ｓｃｍ-1以上である。バルクのヨウ化銀の場合、図３に示すような大きなヒステリシスは見られず、１５０℃近傍を下回るとイオン伝導度が１０-3Ｓｃｍ-1未満となる。図３の結果から、ヨウ化銀の微粒子では、α相からβ／γ相への転移温度が、バルクのヨウ化銀に比べて低いことがわかる。
【００４４】
このことを確認するために、上記の方法で形成されたヨウ化銀の微粒子と、バルクのヨウ化銀を粉砕して得られた粉末とについて、Ｘ線回折の測定を行った。測定結果を図４に示す。
【００４５】
図４（ａ）は、ヨウ化銀微粒子のＸ線回折の結果であり、図４（ａ）の下から上に、温度を３０℃→１４０℃→１８０℃→１４０℃→１００℃→３０℃と変化させたときの結果である。一方、図４（ｂ）は、バルクのヨウ化銀のＸ線回折の結果であり、図４（ｂ）の下から上に、温度を室温→１４０℃→１８０℃→１４０℃→１００℃→３０℃と変化させたときの結果である。３５°近傍および４４°近傍に現れるピークは、α相を示すピークである。また、３９°近傍に現れるピークは、β／γ相を示すピークである。
【００４６】
図４に示すように、微粒子およびバルクのいずれの場合も、１４０℃から１８０℃へ加熱される際にβ／γ相からα相への転移が生じている。一方、β／γ相からα相への転移は、微粒子では主に１００℃から３０℃へ冷却される際に生じているのに対し、バルクでは１８０℃から１４０℃へ冷却される際に生じている。ヨウ化銀微粒子およびバルクのヨウ化銀について、１８０℃における両者のＸ線回折のピークを図５に示す。両者のピーク位置はほぼ一致し、ヨウ化銀微粒子がα相に転移していることが分かった。また、ヨウ化銀微粒子の格子定数ａは５．０５７オングストロームであり、バルクのヨウ化銀の格子定数ａは５．０５９オングストロームであり、両者はほぼ一致していた。
【００４７】
このように、Ｘ線回折の結果から、ヨウ化銀の微粒子では、β／γ相からα相へ転移する温度が、バルクのヨウ化銀よりも低くなっていることが分かった。
【００４８】
相転移温度を正確に見積もるため、上記の方法で形成されたヨウ化銀の微粒子と、バルクのヨウ化銀を粉砕して得られた粉末とについて、示差走査熱量測定（ＤＳＣ測定）を行った。測定結果を図６に示す。
【００４９】
図６に示すとおり、昇温過程においては、微粒子及びバルクのいずれの場合も、１４５℃付近で吸熱反応が見られ、Ｘ線回折の結果と合わせ、１４５℃付近でβ／γ相からα相への相転移が開始されることが分かった。
【００５０】
一方、降温過程においては、バルクでは１４０℃付近に発熱ピークが見られ、α相からβ／γ相への相転移が見られた。一方、ヨウ化銀の微粒子では５０℃から４０℃付近で発熱ピークが見られ、Ｘ線回折の結果と合わせて、４０℃〜５０℃においてα相からβ／γ相への相転移を示すことが分かった。
【００５１】
このように、本発明者らは、５０℃〜８０℃とい極めて低い温度で高いイオン伝導度を示す材料を見出した。このような材料は、電池やプログラマブル回路（ＦＰＧＡ）といった分野に適用できるという点で、極めて有用である。また、微粒子化することによって、高イオン伝導を示す相が低温まで安定に存在する材料を初めて見出した点で、本発明は画期的である。
【００５２】
なお、図３に示す加熱および冷却を行ったヨウ化銀微粒子を再度加熱した場合、約１３０℃でイオン伝導度が１０-3Ｓｃｍ-1を超えた。
【００５３】
＜実施例２＞
以下に、ヨウ化銅微粒子を製造した一例について説明する。
【００５４】
まず、塩化銅（ＣｕＣｌ）２５ｍｇとＰＶＰ５５８ｍｇとを、容量が１リットルのナスフラスコに入れ、５７５ミリリットルの純水を加えて３０分間攪拌し、ＣｕＣｌ−ＰＶＰ水溶液を調製した。また、ヨウ化ナトリウム（ＮａＩ）３８ｍｇを容量５０ミリリットルの褐色メスフラスコに加え、純水に溶かした。次に、ＮａＩ水溶液をＣｕＣｌ−ＰＶＰ水溶液に加え、２時間攪拌し、ヨウ化銅微粒子−ＰＶＰ混合液を得た。
【００５５】
次に、得られた混合液を、孔径５０ｎｍのメンブレンフィルタで濾過し、メンブレンフィルタ上の混合物を純水で洗浄し、乾燥した。このようにして、ヨウ化銅微粒子とＰＶＰとの混合物が得られた。
【００５６】
以上、本発明の実施形態について例を挙げて説明したが、本発明は上記実施形態に限定されず、本発明の技術的思想に基づいて他の実施形態に適用できる。
【産業上の利用可能性】
【００５７】
本発明は、イオン伝導性微粒子、およびその製造方法、ならびにイオン伝導性微粒子を用いた機器に適用できる。
【図面の簡単な説明】
【００５８】
【図１】本発明の製造方法で製造されたヨウ化銀微粒子の電子顕微鏡写真の一例である。
【図２】図１のヨウ化銀微粒子の粒径分布を示すグラフである。
【図３】本発明のヨウ化銀微粒子の一例について、温度とイオン伝導度との関係を示すグラフである。
【図４】（ａ）本発明のヨウ化銀微粒子および（ｂ）比較例のヨウ化銀粉末について、Ｘ線回折ピークの温度変化を示す図である。
【図５】本発明のヨウ化銀微粒子および比較例のヨウ化銀粉末について、両者がα相であるときのピークを示す図である。
【図６】本発明のヨウ化銀微粒子および比較例のヨウ化銀粉末について、示差走査熱量測定の結果を示すグラフである。
【図２】
2007073431.tif 000003
【図３】
2007073431.tif 000004
【図４】
2007073431.tif 000005
【図５】
2007073431.tif 000006
【図６】
2007073431.tif 000007
【図１】
2007073431.tif 000008